Procédé de purification d'un flux d'oxygène contenant de l'eau, de l'hydrogène et éventuellement de l'azote, comprenant : - au moins une étape de mise en contact du flux d’oxygène à purifier avec un matériau adsorbant zéolithique comprenant au moins un métal, sous forme métallique de valence nulle, ou sous forme oxydée ou sous forme réduite, et - au moins une étape de récupération de flux d’oxygène purifié. Procédé selon la revendication 1, dans lequel l’oxygène à purifier comprend de l’oxygène électrolytique. Procédé selon la revendication 1 ou la revendication 2, dans lequel l’oxygène à purifier comprend de 60% molaires à 99,99% molaires d’oxygène pur, de préférence de 80% molaires à 99,99% molaires d’oxygène pur, de préférence encore de 90% molaires à 99,99% molaires d’oxygène pur et plus préférentiellement de 95% molaires à 99,99% molaires d’oxygène pur, typiquement de 96,50% molaires à 99,99% molaires d’oxygène pur, et comprend au moins de l’eau et de l’hydrogène en tant qu’impuretés, ainsi qu’éventuellement de l'azote. Procédé selon l’une quelconque des revendications précédentes, dans lequel ledit au moins un métal de transition est choisi parmi les métaux des colonnes 3 à 15 du Tableau périodique des éléments, à l’exclusion des métalloïdes et des non-métaux, de préférence parmi les métaux des colonnes 3 à 14 du Tableau périodique des éléments, à l’exclusion des métalloïdes et des non-métaux, et de préférence encore parmi le palladium, le platine, l’argent, le titane, l’étain, le zinc, le nickel, le cobalt, le fer et le cuivre, et seuls ou en mélanges de deux ou plusieurs d’entre eux. Procédé selon l’une quelconque des revendications précédentes, dans lequel le matériau adsorbant zéolithique comprend au moins une zéolithe choisie parmi les zéolithes LTA, FAU, RHO, MFI ainsi que les mélanges de deux ou plusieurs d’entre elles, et de préférence choisie parmi les zéolithes de type FAU, les zéolithes de type MFI, et leurs mélanges en toutes proportions et à tous rapports Si/Al. Procédé selon l’une quelconque des revendications précédentes, dans lequel le matériau adsorbant zéolithique comprend au moins une zéolithe choisie parmi les zéolithes de type FAU, de type MFI, et leurs mélanges et au moins un métal, sous forme métallique de valence nulle, ou sous forme oxydée ou sous forme réduite, choisi parmi le cuivre, le palladium, le platine, le fer et le zinc, et leurs mélanges, le ou les métaux pouvant être échangés ou imprégnés dans ledit matériau adsorbant zéolithique. Procédé selon l’une quelconque des revendications précédentes, dans lequel le flux d’oxygène à purifier est mis en contact avec le matériau adsorbant zéolithique à une pression comprise entre 0,5 MPa et 5 MPa, de préférence comprise entre 0,9 MPa et 5 MPa, de préférence encore comprise entre 1,5 MPa et 5 MPa, et à une température comprise entre 10°C et 100°C, de préférence entre 15°C et 90°C, avantageusement entre 20°C et 60°C, typiquement entre 25°C et 55°C. Utilisation d’un matériau adsorbant zéolithique comprenant au moins un métal, sous forme métallique de valence nulle, ou sous forme oxydée ou sous forme réduite dans lequel ledit au moins un métal est choisi parmi les métaux des colonnes 3 à 15 du Tableau périodique des éléments, à l’exclusion des métalloïdes et des non-métaux, de préférence parmi les métaux des colonnes 3 à 14 du Tableau périodique des éléments, à l’exclusion des métalloïdes et des non-métaux, et de préférence encore choisi parmi le palladium, le platine, l’argent, le titane, l’étain, le zinc, le nickel, le cobalt, le fer et le cuivre, seuls ou en mélanges de deux ou plusieurs d’entre eux., pour la purification d’un flux d’oxygène, et en particulier pour la purification d’oxygène électrolytique. Utilisation d’un flux d’oxygène purifié obtenu selon le procédé de l’une quelconque des revendications 1 à 7, comme produit ou réactif industriel. Procédé de préparation d’oxygène de haute pureté comprenant au moins les étapes suivantes : 1) électrolyse d’une solution aqueuse comprenant majoritairement de l’oxyde d’hydrogène pour générer un flux d’hydrogène et un flux d’oxygène, 2) récupération du flux d’oxygène issu de l’étape 1) d’électrolyse, 3) purification du flux d’oxygène récupéré à l’étape 2) par passage sur un matériau adsorbant zéolithique selon le procédé de l’une quelconque des revendications 1 à 7, et 4) récupération d’oxygène de haute pureté.